(57)【特許請求の範囲】
【請求項１】
３〜１５バールで操作される接触リフォーミングに由来するガスまたは液体に含まれるハロゲン化合物の除去、低減および／または消去方法において、ガスまたは液体と、アルカリ類から選ばれる少なくとも１つの元素を含む少なくとも１つの化合物のアルミナ上での担持および担持後の少なくとも６００℃の温度でのアルミナの焼成により得られ、比表面積大きくとも１１０ｍ２／ｇを有する組成物とを接触させることを特徴とする方法。
【請求項２】
３〜１５バールで操作される接触リフォーミングに由来するガスまたは液体に含まれるハロゲン化合物の除去、低減および／または消去方法において、ガスまたは液体と、アルカリ土類から選ばれる少なくとも１つの元素を含む少なくとも１つの化合物のアルミナ上での担持および担持後の少なくとも６００℃の温度でのアルミナの焼成により得られ、比表面積大きくとも１４０ｍ２／ｇを有する組成物とを接触させることを特徴とする方法。
【請求項３】
３〜１５バールで操作される接触リフォーミングに由来するガスまたは液体に含まれるハロゲン化合物の除去、低減および／または消去方法において、ガスまたは液体と、希土類から選ばれる少なくとも１つの元素を含む少なくとも１つの化合物のアルミナ上での担持および担持後の少なくとも６００℃の温度でのアルミナの焼成により得られ、比表面積大きくとも２５０ｍ２／ｇを有する組成物とを接触させることを特徴とする方法。
【請求項４】
アルミナ上に担持するのに使用される化合物は、無機化合物であることを特徴とする、請求項１から３のうちのいずれか１項記載の方法。
【請求項５】
化合物が、リチウム、ナトリウム、カリウム、ルビジウム、セシウム、マグネシウム、カルシウム、ストロンチウム、バリウム、セリウム、プラセオジムおよびランタンから選ばれる少なくとも１つの元素を含むことを特徴とする、請求項１から４のうちのいずれか１項記載の方法。
【請求項６】
担持後にアルミナが、１２００℃を超えない温度で焼成されることを特徴とする、請求項１から５のうちのいずれか１項記載の方法。
【請求項７】
焼成後に組成物の比表面積が、大きくとも１００ｍ２／ｇであることを特徴とする、請求項１記載の方法。
【請求項８】
焼成後に組成物の比表面積が、大きくとも１２０ｍ２／ｇであることを特徴とする、請求項２記載の方法。
【請求項９】
焼成後に組成物の比表面積が、大きくとも２００ｍ２／ｇであることを特徴とする、請求項３記載の方法。
【請求項１０】
焼成後に組成物の比表面積が、少なくとも５ｍ２／ｇであることを特徴とする、請求項１から９のうちのいずれか１項記載の方法。
【請求項１１】
組成物中のアルカリ、アルカリ土類または希土類の元素またはそれらの複数元素の全体重量含有量が、組成物の全体重量に対して０．５〜７０重量％であることを特徴とする、請求項１から１０のうちのいずれか１項記載の方法。
【請求項１２】
組成物中のアルカリ、アルカリ土類または希土類の元素またはそれらの複数元素の全体重量含有量が、組成物の全体重量に対して０．５〜４０重量％であることを特徴とする、請求項１１記載の方法。
【請求項１３】
組成物と接触されるガスまたは液体が、水を含まないことを特徴とする、請求項１から１２のうちのいずれか１項記載の方法。
【請求項１４】
組成物と接触されるガスまたは液体が、水を含むことを特徴とする、請求項１から１２のうちのいずれか１項記載の方法。
【請求項１５】
前記ハロゲン化合物が、塩素含有化合物であることを特徴とする、請求項１から１４のうちのいずれか１項記載のガスまたは液体に含まれるハロゲン化合物の除去方法。
【発明の詳細な説明】
【０００１】
【発明の属する技術分野】
本発明は、ガスまたは液体に含まれるハロゲン化合物、より詳しくは塩素含有化合物の除去方法に関する。
【０００２】
【従来の技術】
従来、相当数の工業的適用において、ガス状または液体状であっても流出物を汚染するハロゲン化合物、特に塩素含有化合物を除去することが必要である。
【０００３】
説明的な例は、石油工業における接触リフォーミングに由来するガスまたは液体中に含まれるハロゲン化合物、特に塩素含有化合物の除去である。
【０００４】
接触リフォーミングの目的のうちの１つは、増加されたオクタン価を有する炭化水素を得ることである。従って、炭化水素の環化反応および芳香族化反応が望まれる。炭化水素のオクタン価は、該炭化水素が、分枝状、環式さらには芳香族であるだけにいっそう高いものである。接触リフォーミングにより、並行して水素が生じる。
【０００５】
通常、これら炭化水素の環化反応および芳香族化反応は、塩素含有二金属不均一触媒の存在下に行なわれる。これら塩素含有触媒は、アルミナをべースとしかつほとんどの場合、白金と、例えばスズ、レニウムおよびイリジウムのような別の金属とを含む。前記触媒中における塩素の存在は、重要である。何故なら、塩素は、アルミナに添加されることにより、系の全体酸度を確保し、かつ経時下での白金の再分散に寄与し、従って触媒の触媒活性を安定化させることを可能にする。
【０００６】
【発明が解決しようとする課題】
しかしながら、塩素の添加は、不都合を伴わない解決策ではない。実際には、経時下において、特にＨＣｌ形態での塩素の部分溶離が認められる。この溶離は、まず触媒に塩素を再充填する不断の必要性となって現れる。さらに溶離により、接触リフォーミングにより生じたガス流出物および液体流出物中のＨＣｌおよび他の塩素含有化合物の存在がもたらされる。このことにより、一方における、設備の腐食問題と、他方における、設備の運転時の他の望ましくない有害な物質の形成とが生じる。
【０００７】
接触リフォーミング方法は、従来的に多くの場合約２０バール、さらにはそれを越える高圧下で作用される。
【０００８】
再生方法あるいは新規生成方法は、最近開発されてきており、現場において次第に進行している。これらの方法は、約３〜１５バール、さらにはそれより以下の明らかに低圧下での作用により特徴付けられる。
【０００９】
慣行的なリフォーミング方法の出口において、流出物は、大半において水素、例えばメタン、エタン等のような軽質飽和炭化水素、特にＨＣｌである塩素含有化合物の痕跡および水を含む。
【００１０】
本出願人により、全く予期しない意外なことではあるが、再生方法において、大きな比表面積のアルミナをベースとするより高圧での接触リフォーミングにおいてその時まで使用されていた、場合によってはアルカリ化合物またはアルカリ土類化合物を含む慣行的な吸着剤は、著しい不都合を有することが認められた。
さらに再生方法の下流において、おそらく低圧での作用が理由で、水素、軽質飽和炭化水素、特にＨＣｌである塩素含有化合物の痕跡および水に加えて、例えばエチレン、プロピレン、ブタジエン等のような不飽和炭化水素の痕跡の存在が認められた。
【００１１】
再生方法の下流における流出物中に存在する不飽和炭化水素の痕跡は、塩素含有化合物の存在下にアルミナとの接触により、少なくとも一部有機塩素含有化合物に変換される。これらの有機塩素含有化合物により、該化合物間の、および／またはさらには流出物中と先行技術の吸着剤の表面とに存在する他の不飽和化合物との多数の反応の後に、「緑油」すなわち「グリーン・オイル(green oil)」 と呼ばれる高分子量の多少なりとも芳香族である塩素含有オリゴマーが生成される。
【００１２】
その生成後、「緑油」すなわち「グリーン・オイル」は、慣行的な吸着剤によっては除去されえない、吸着塔の下流方向に移動するものである。このようにして、緑油は、設備装置の詰まりを引き起こすことになる。従って、吸着剤の寿命期間の明らかな低下に留意される。いくつかの場合においては、４〜５倍の低下が認められる。
【００１３】
本発明の目的は、ハロゲン化オリゴマー、特に「緑油」すなわち「グリーン・オイル」と呼ばれる塩素含有オリゴマーの生成を実質的に低減し、さらには消去するものである組成物を使用する方法を提案することである。
【００１４】
本発明の別の目的は、ガスまたは液体に含まれるハロゲン化合物、特に塩素含有化合物のより効果的な除去を可能にする組成物を使用する方法を提案することである。
【００１５】
これらの目的は、ハロゲン化合物を除去し、かつガスまたは液体に含まれるハロゲン化オリゴマーの生成を低減し、さらには消去する方法を対象とする本発明により達成される。
【００１６】
「ハロゲン化合物の除去、低減および／または消去方法」の表現に付随する事柄のすべてにおいて、「ハロゲン化有機または無機化合物、並びに高分子量のハロゲン化オリゴマーの同時における除去、低減および／または消去方法」を意味するものである。この表現は、前述のハロゲン化オリゴマーの生成を回避することを目的とする方法も意味するものである。
【００１７】
【課題を解決するための手段】
上記の目的を達成するために、本発明の第１特徴は、３〜１５バールで操作される接触リフォーミングに由来するガスまたは液体に含まれるハロゲン化合物の除去、低減および／または消去方法において、ガスまたは液体と、アルカリ類から選ばれる少なくとも１つの元素を含む少なくとも１つの化合物のアルミナ上での担持および担持後の少なくとも６００℃の温度でのアルミナの焼成により得られ、比表面積大きくとも１１０ｍ２／ｇを有する組成物とを接触させる方法にある。
【００１８】
本発明の第２の特徴は、３〜１５バールで操作される接触リフォーミングに由来するガスまたは液体に含まれるハロゲン化合物の除去、低減および／または消去方法において、ガスまたは液体と、アルカリ土類から選ばれる少なくとも１つの元素を含む少なくとも１つの化合物のアルミナ上での担持および担持後の少なくとも６００℃の温度でのアルミナの焼成により得られ、比表面積大きくとも１４０ｍ２／ｇを有する組成物とを接触させる方法にある。
【００１９】
本発明の第３の特徴は、３〜１５バールで操作される接触リフォーミングに由来するガスまたは液体に含まれるハロゲン化合物の除去、低減および／または消去方法において、ガスまたは液体と、希土類から選ばれる少なくとも１つの元素を含む少なくとも１つの化合物のアルミナ上での担持および担持後の少なくとも６００℃の温度でのアルミナの焼成により得られ、比表面積大きくとも２５０ｍ２／ｇを有する組成物とを接触させる方法にある。
【００２２】
【発明の実施の形態】
つぎに、本発明の実施の形態を説明する。
【００２３】
本発明の対象である、本方法において使用される組成物は、さまざまな形態で存在してよい。この組成物は、例えば粉体、ビーズ（球体）、押出し物、粉砕物あるいはモノリス形態であってよい。
【００２４】
組成物の第１主要成分は、アルミナである。
【００２５】
使用される出発アルミナは、一般に比表面積少なくとも３０ｍ２／ｇ、好まし くは少なくとも１００ｍ２／ｇ、より好ましくは少なくとも２００ｍ２／ｇを有する。
【００２６】
本発明において、表示されるあらゆる比表面積は、ＢＥＴ法により測定される比表面積である。ＢＥＴ法により測定される比表面積として、ジャーナル・オブ・アメリカン・ケミカル・ソサィアティ、６０巻、３０９頁、（１９３８年）に記載されているブラウナー・エメット・テラー法に基づいて制定される規格ＡＳＴＭ  Ｄ３６６３−７８に合致する窒素吸着により測定される比表面積を意味する。
【００２７】
さらに、この出発アルミナは、総細孔容積（ＶＰＴ）少なくとも１５ｃｍ３／ ｇ、好ましくは少なくとも２０ｃｍ３／ｇ、より好ましくは少なくとも２５ｃｍ３／ｇを有してよい。この総細孔容積は、次のように測定される：すなわち粒子密度および絶対密度の値が測定される。粒子密度（Ｄｇ）と絶対密度（Ｄａ）とは、各々水銀およびヘリウムでの比重ビン（picnometrie）法により測定される。総 細孔容積（ＶＰＴ）は、式
［１／Ｄｇ］−［１／Ｄａ］
により提供される。
【００２８】
本発明による方法の実施に必要な総細孔容積および比表面積の特徴を有するアルミナの調製方法は、当業者に公知である。
【００２９】
アルミナに関しては、本発明による組成物の調製用出発物質として使用されるアルミナ粉体が、従来方法、例えば沈殿またはゲルによる方法、並びにバイエル(Bayer)の水和物（ハイドラーギライト）のようなアルミナの水酸化物の急速な 脱水による方法により得られてよい。この後者のアルミナは、本発明の好ましいアルミナである。
【００３０】
アルミナのビーズ（球体）である場合、該ビーズは、点滴凝結による成形により生じてよい。この型のビーズは、例えばヨーロッパ特許ＥＰ−Ａ−００１５８０１またはＥＰ−Ａ−００９７５３９の教示に従って調製されてよい。多孔性の調節は、有機相、水性相および界面活性剤または乳化剤からなるエマルジョン形態で存在する懸濁液またはアルミナの水性分散液またはアルミニウムの塩基性塩溶液の点滴凝結による特にヨーロッパ特許ＥＰ−Ａ−００９７５３９に記載されている方法に従って行なわれてよい。前記有機相は、特に炭化水素であってよい。界面活性剤または乳化剤は、例えば「Ｇａｌｏｒｙｌ  ＥＭ  １０」（登録商標）である。
【００３１】
ビーズ形態のアルミナもアルミナ粉体のアグロメレーション（凝集）により得られてよい。ビーズ形態のアグロメレーションは、回転技術によりアルミナ粉体上で直接行なわれる。回転技術としては、アグロメレーションが、装置自体の上で細粒にすべき物質との接触および回転に付すことにより行なわれるあらゆる装置を意味する。この型の装置として、回転顆粒状触媒製造装置および回転ドラムが挙げられる。この型の方法により、細孔の調製されたサイズおよび配分を有するビーズを得ることが可能になる。これらのサイズおよびこれらの配分は、一般にアグロメレーション工程の間に創出される。さらに一定直径を有する細孔容積の調節は、アルミナ粉体、場合によっては水の導入流量および装置の回転速度の適切な調整により、あるいは成形の開始が導入される際に該アグロメレーション工程の間に行なわれてよい。
【００３２】
アルミナ押出し物は、アルミナをベースとする物質の混練に次ぐ押し出しにより得られてよい。前記物質は、ハイドラーギライトの急速な脱水あるいはアルミナ・ゲルの沈殿により生じるものである。押出し物の多孔性の調節は、押し出し前に該アルミナの混練の操作条件により行なわれてよい。アルミナもまた、混練の際に細孔形成剤と混合されてよい。例として、押出し物は、米国特許ＵＳ−Ａ−３８５６７０８に記載されている調製方法により調製されてよい。
【００３３】
アルミナ粉砕物は、例えばあらゆる型の方法（点滴凝結、回転顆粒状触媒製造装置または回転ドラム）により得られるビーズあるいは押出し物のようなアルミナをベースとするあらゆる型の物質の粉砕により生じてよい。これら粉砕物の多孔性の調節は、該粉砕物を得るために粉砕される、アルミナをベースとする物質を選択することにより行なわれる。
【００３４】
アルミナの形態がどのようなものであっても、多孔性は、種々の手段、例えばアルミナ粉体の粒度分布の選択、あるいは種々の粒度分布を有するいくつかのアルミナ粉体の混合により創出されてよい。別の方法は、アグロメレーション工程または押し出し工程の前に、あるいはそれらの工程の間にアルミナ粉体を細孔形成剤と呼ばれる物質と混合させて、加熱により該細孔形成剤を完全に消滅させて、こうしてアルミナ中に多孔性を創出することからなる。
【００３５】
使用される細孔形成剤として、例として、木粉、木炭、硫黄、タール、プラスチックあるいはプラスチックのエマルジョン、例えばポリ塩化ビニル、ポリビニル・アルコール、ナフタリンもしくは類似物が挙げられる。添加される細孔形成剤の量は、決定的ではなく、所望の細孔容積によって決定される。
【００３６】
成形に続いて、得られたアルミナは、機械抵抗の改善を目的とする種々の操作、例えば調節された湿度割合の雰囲気下での維持による熟成、その後の焼成に次ぐ、１つまたは複数の酸の溶液によるアルミナの含浸、および閉鎖的雰囲気下での水熱処理に付されてよい。
【００３７】
最後に、これらの種々の処理後に、アルミナは、乾燥され、焼成される。
【００３８】
組成物の第２主要成分は、さらにはドーパント（不純物）元素と呼ばれるアルカリ元素、アルカリ土類元素および希土類元素である。
【００３９】
本発明による組成物は、元素、あるいはアルカリ類および／またはアルカリ土類および／または希土類元素の組み合わせを含んでもよい。従って、本説明の続きにおいて、ドーパント元素について記載されることは、同じくドーパント元素と呼ばれる、アルカリ類および／またはアルカリ土類および／または希土類元素の組み合わせに適用されるものである。
【００４０】
アルミナ上またはアルミナ中へのドーパント元素、すなわちアルカリ元素、アルカリ土類元素および希土類元素の担持は、当業者に公知のあらゆる方法により行なわれてよい。
【００４１】
この担持は、例えばドーパント元素またはこれら元素の前駆体を用いて既に調製されていたアルミナの含浸により、あるいはアルミナの成形の間における、もしくは該アルミナの成形の下流におけるドーパント元素もしくはこれら元素の前駆体と、該アルミナとの混合により行なわれてよい。さらにアルミナ中におけるドーパント元素の担持は、アルミナと、ドーパント元素もしくはその前駆体との共沈殿により行なわれてよい。
【００４２】
含浸による担持の場合には、該担持は、公知のようにアルミナを、酸化物もしくは塩もしくはそれらの前駆体のうちの１つの前駆体の形態下に少なくとも１つのドーパント元素を含む溶液、ゾルまたはゲルとに接触させることにより行なわれる。
【００４３】
操作は、一般に少なくとも１つのドーパント元素の少なくとも１つの前駆体の一定容積の溶液中にアルミナを浸漬することにより行なわれる。ドーパント元素の前駆体溶液として、少なくとも１つの塩あるいは１つもしくは複数のドーパント元素の少なくとも１つの化合物の溶液を意味する。これらの塩および化合物は、熱によって分解可能である。
【００４４】
溶液の塩濃度は、アルミナ上に担持すべきドーパント元素に応じて選ばれる。ドーパント元素の含浸面積は、溶液の吸着された容積により測定される。従って、ドーパント元素の吸着された容積は、含浸すべきアルミナの総細孔容積に等しい。さらにアルミナを、ドーパント元素の前駆体溶液中で該アルミナを浸漬することにより含浸することも可能であり、また水切りにより過剰溶液を除去することも可能である。
【００４５】
好ましい実施形態によれば、ドーパント元素は乾式含浸により担持される。
【００４６】
アルミナ上への担持に使用される化合物は、有機化合物または無機化合物から選ばれてよい。これらの化合物は、好ましくは無機化合物から選ばれる。
【００４７】
無機化合物として、より詳しくは無機塩、例えば炭酸塩、重炭酸塩、シアン化物、シアン酸塩、水酸化物および硝酸塩を意味する。
【００４８】
先に記載されたように、前記化合物は、アルカリ類、特にリチウム、ナトリウム、カリウム、ルビジウムおよびセシウムと、アルカリ土類、特にマグネシウム、カルシウム、ストロンチウムおよびバリウムと、希土類、特にセリウム、プラセオジムおよびランタンとから選ばれる少なくとも１つの元素を含む。
【００４９】
本発明の特別な実施の形態によれば、アルミナ上への担持に使用される化合物は、好ましくは硝酸塩、水酸化物、炭酸塩、重炭酸塩、ナトリウムおよびカリウムから選ばれる。
【００５０】
本発明による方法において使用される組成物は、前述の化合物が担持されているアルミナを、乾燥および焼成操作に付すことにより得られる。アルミナは、担持後に、ドーパント元素がアルカリ類から選ばれる場合には、温度少なくとも６００℃で焼成されてよく、ドーパント元素がアルカリ土類および希土類から選ばれる場合には、温度少なくとも５００℃、より詳しくは少なくとも６００℃で焼成されてよい。
【００５１】
ドーパント元素のうちの少なくとも１つのドーパント元素がアルカリ類から選ばれるものである該ドーパント元素の組み合わせが、アルミナ上に担持される場合には、焼成温度は、少なくとも６００℃である。
【００５２】
さらにアルミナを乾燥させて、焼成した後に同じアルミナを用いてこれらの操作を繰り返すことも可能であり、またいくつかの元素を前記アルミナ上での、多様化しうるものである一定比表面積上に連続的に担持することも可能である。
【００５３】
一般にアルミナ上に担持後の焼成温度は、１２００℃を超えない。
【００５４】
焼成期間は、その本質において決定的ではない。この焼成期間は、焼成温度に依存する。すなわち一般に焼成温度がより上昇すればするほど、焼成期間は短くなる。
【００５５】
ドーパント元素が、アルカリ類から選ばれる少なくとも１つの元素である場合、組成物の比表面積は、焼成後に大きくとも１１０ｍ２／ｇ、好ましくは大きくと も１００ｍ２／ｇ、より好ましくは大きくとも９０ｍ２／ｇである。
【００５６】
焼成後、ドーパント元素が、アルカリ土類から選ばれる少なくとも１つの元素である場合、組成物の比表面積は、大きくとも１４０ｍ２／ｇ、好ましくは大き くとも１２０ｍ２／ｇ、より好ましくは大きくとも９０ｍ２／ｇである。
【００５７】
ドーパント元素が、希土類から選ばれる少なくとも１つの元素である場合、組成物の比表面積は、焼成後に大きくとも２５０ｍ２／ｇ、好ましくは大きくとも ２００ｍ２／ｇ、より好ましくは大きくとも１５０ｍ２／ｇである。
【００５８】
より詳しくは、組成物の比表面積は、焼成後にドーパント元素の種類とは無関係に、小さくとも５ｍ２／ｇ、好ましくは小さくとも１０ｍ２／ｇ、より好ましくは小さくとも２０ｍ２／ｇである。
【００５９】
アルカリ類、アルカリ土類および希土類から選ばれる少なくとも１つの元素を含む化合物のアルミナ上への担持の際、溶液の化合物の濃度は、組成物中のアルカリ類、アルカリ土類および希土類の元素または複数元素の全体重量含有量が、組成物の全体重量に対して０．５〜７０重量％であるように選ばれる。
【００６０】
この含有量は、組成物の全体重量に対して、好ましくは０．５〜４０重量％、より好ましくは２〜３５重量％である。
【００６１】
理論に関連付けられることを望まないで、一方における例えばＨＣｌのようなハロゲン化合物の除去の実質的な改善と、他方におけるハロゲン化オリゴマー、特に「緑油」すなわち「グリーン・オイル」と呼ばれる塩素含有オリゴマーの生成の大幅な低下さらにはそれの消去とが、先に記載された温度での焼成の間に、おそらくは組成物のアルミナの少なくとも一部がアルミネートに変換することに起因するものであることが考えられる。
【００６２】
実際、焼成の間に、対応するアルミネートの生成を導くために、たぶんアルカリ類、アルカリ土類および希土類から選ばれる元素を含む化合物の少なくとも部分挿入を得るのであろう。
【００６３】
生成されたアルミネートは、組成物の表面層中に存在するものである。このことにより、組成物により取得される存在Ａｌ−ハロゲン、特に存在Ａｌ−Ｃｌの形成を回避することが可能になり（存在Ａｌ−ハロゲン、特にＡｌ−Ｃｌは、場合によってはドーピングされた大きい比表面積のアルミナと、流出物中に含まれる特に塩素含有のハロゲン化合物との存在下に形成される）、その結果、ハロゲン化合物、とりわけ塩素含有オリゴマーすなわち「グリーン・オイル」を生成することになる不飽和炭化水素との反応が妨げられることになる。
【００６４】
本発明による方法は、ハロゲン化合物、特にＨＣｌのような塩素含有化合物の除去および／または特に再生接触リフォーミングあるいは新規生成に由来する、ガスまたは液体に含まれるハロゲン化オリゴマー、特に「緑油」すなわち「グリーン・オイル」と呼ばれる塩素含有オリゴマー生成の低減さらにはその消去を必要とするあらゆる工業分野において適用されるものである。
【００６５】
再生接触リフォーミングあるいは新規生成として、通常圧力高くとも１５バール、より詳しくは高くとも１２バール、例えば３〜１０バールでの作用により特徴付けられる方法を意味する。
【００６６】
本発明による方法は、より詳しくはガスまたは液体に存在する塩素含有化合物の除去、より詳しくはＨＣｌの除去と、同じくガスまたは液体に存在する塩素含有オリゴマーすなわち「グリーン・オイル」の生成の実質的低減および／またはその消去とを目的とする。
【００６７】
先に記載されていたように、接触リフォーミングの出口において、ガス流出物は、大半において水素、飽和炭化水素、不飽和炭化水素の痕跡、ハロゲン化合物の痕跡および水から構成される。流出物が水を含む場合、単位体積に関する量についての水含有量は、一般に装置の圧力で１〜５０ｐｐｍである。これらの条件下に、単位体積に関する量についてのＨＣｌ含有量は、例えば多くの場合０．２〜３０ｐｐｍである。
【００６８】
本発明による方法は、水を含まないガスまたは液体に含まれる、ハロゲン化合物の除去、および／または塩素含有オリゴマーすなわち「グリーン・オイル」の生成の実質的低減さらにはその消去に適するのと同様に、水を含むガスまたは液体においても適する。
【００６９】
「水を含まない」表現として、装置の圧力で１ｐｐｍ未満の水含有量を意味する。
【００７０】
【実施例】
次の実施例は、本発明を例証するが、何らその範囲を限定するものではない。
【００７１】
［実施例１：  試料の調製］
表１に種々の試料（組成物）を記載し、その調製条件を要約した。
【００７２】
試料１のアルミナは、ドーピングを用いないで得られる酸化物であった。その残留ナトリウム割合は、使用された原料（ハイドラーギライト）により説明された。この原料は、バイエル(Bayer)のサイクルの結果として生じた。この原料を、直径２〜５ｍｍを有するビーズ形態に細粒化した。試料１のアルミナの使用されたロットは、比表面積３４９ｍ２／ｇであった。
【００７３】
試料２を調製するために、試料１のアルミナを温度７５０℃で２時間焼成した。従って、この試料１のアルミナは、比表面積８０ｍ２／ｇを有した。次いでアル ミナの乾式と呼ばれる含浸を行ない、その後に１００℃で一晩確実な乾燥を行なった。次いで焼成工程を、３５０℃で３時間続けた。
【００７４】
他のすべての試料（組成物）を、試料１のアルミナの乾式と呼ばれる含浸により調製した。含浸後、乾燥を１００℃で一晩確実に行なった。次いで焼成工程を、表１に明示した温度で３時間続けた。さらに表１に、アルミナの含浸を行なうために使用した前駆体を明示した。
【００７５】
試料１、試料２および試料３は、先行技術による比較試料であった。試料４〜試料７は、本発明による組成物に対応した。
【００７６】
【表１】
0004122470.tif 000002
【００７７】
「グリーン・オイル」の生成に関しては、いくつかの吟味された組成物について、プロピレンから、初めの段階における２−クロロプロパンである有機塩素系化合物の生成を検出するために、操作様式を開発した。
【００７８】
これを行なうために、組成物１０ｇを、５０℃に維持した反応器内に１５時間配置した。この反応器を通って、プロピレン２％、ＨＣｌ  ２４ミリモル、水８２ミリモルを含む水素が、閉鎖回路において流通した。ガス相の検査を赤外線  （１３００ｃｍ−１の帯）により現場で行なった。分光法による重量の分量決定により、クロロプロパンの場合による出現を追跡することが可能になった。
【００７９】
これらの条件下において、試料１、試料２および試料３を使用した場合、クロロプロパンを生成した。
【００８０】
これに反して、組成物４、組成物５、組成物６および組成物７を用いることにより、クロロプロパンあるいは他の塩素含有炭化水素の何ら生成も認められなかった。
【００８１】
共吸着ＨＣｌ＋Ｈ２Ｏ
ＨＣｌの吸着実験を、常圧でベクトル・ガスとしてヘリウムを用いるガス流下に常時維持される平衡状態で行なった。
【００８２】
ヘリウム（３２０ｍｌ／分）に、ＨＣｌ−Ｈ２Ｏ混合物（各々９４００−５０ ０ｐｐｍ）を添加した。
【００８３】
２８０ｍｇ程度で平衡状態下に配置した試料を、乾燥ヘリウム下に３００℃で２時間予備処理した。 実験をそれ自体で、温度の３０℃への復帰および維持後 に開始することが可能であった。
【００８４】
表２に得られた結果を要約した。
【００８５】
試料（組成物）の検討を、２００時間の実験時間の終了時に行なった。
【００８６】
【表２】
0004122470.tif 000003
【００８７】
得られた結果により、ドーピングされず、かつ焼成されなかったアルミナ（試料１）および／またはドーピングされたが、４００℃の不充分な温度で焼成されたアルミナ（試料３）および／または高温ではあるがドーピング前に焼成されたアルミナ（試料２）は、「緑油」の生成を低減もしなければ、消去もしないことが明瞭に判明された。
【００８８】
結論として、本発明による組成物４〜組成物７は、「緑油」の生成を妨げて、ＨＣｌの優れた吸着を示した。